(57)【要約】  水溶性高分子自体がゲル化機能と液晶形成機能を併せ持ち、光学特性のある種々の水溶性高分子を主成分とする水に不溶な液晶ゲルを製造する。 先ず水又は塩を含む水溶液に水溶性高分子を溶解して高分子溶解液を調製する。次にこの高分子溶解液を化学架橋剤を含む水溶液中で透析し、これにより、水溶性高分子を主成分とする、液晶構造を有するゲルを得る。上記水溶性高分子は、水溶性生体高分子とこの水溶性生体高分子の誘導体と水溶性合成高分子とからなる群より選ばれた１種又は２種以上の高分子である。また水溶性生体高分子は核酸、多糖類、タンパク質、変性タンパク質及びポリアミノ酸からなる群より選ばれた１種又は２種以上の高分子であり、水溶性合成高分子はポリビニルアルコール、ポリエチレングリコール、ポリアクリル酸及びポリスチレンスルホン酸からなる群より選ばれた１種又は２種以上の高分子である。
2007111232.tif 000002
【特許請求の範囲】
【請求項１】
水又は塩を含む水溶液に水溶性高分子を溶解して水溶性高分子溶解液を調製する工程と、
前記高分子溶解液を化学架橋剤を含む水溶液中で透析し、これにより、水溶性高分子を主成分とする、液晶構造を有するゲルを得る工程と
を含むゲルの製造方法。
【請求項２】
水溶性高分子が、水溶性生体高分子とこの水溶性生体高分子の誘導体と水溶性合成高分子とからなる群より選ばれた１種又は２種以上の高分子であり、前記水溶性生体高分子が核酸、多糖類、タンパク質、変性タンパク質及びポリアミノ酸からなる群より選ばれた１種又は２種以上の高分子であり、前記水溶性合成高分子がポリビニルアルコール、ポリエチレングリコール、ポリアクリル酸及びポリスチレンスルホン酸からなる群より選ばれた１種又は２種以上の高分子である請求項１記載のゲルの製造方法。
【請求項３】
タンパク質がミオシン、ゼラチン又はコラーゲンであり、多糖類がカードラン又はキトサンであり、核酸がＤＮＡ又はＲＮＡである請求項２記載のゲルの製造方法。
【請求項４】
高分子溶解液が水又は塩を含む水溶液に水溶性高分子を溶解して調製され、
液晶構造を有するゲルを得る工程が、前記高分子溶解液を半透膜からなる透析チューブに充填して密封する工程と、前記チューブに充填密封した高分子溶解液を化学架橋剤を含む水溶液中に浸漬して前記高分子溶解液を透析することにより、チューブ長手方向に垂直な断面で観察したときに同心円状であってかつ中心から高分子が放射状に配向した円柱状の液晶構造を有するゲルを前記チューブ内に形成する工程と、前記ゲルをチューブより取り出して水洗することにより、中実な円柱状又は円柱中心部をくりぬいた円筒状のゲルを得る工程とを含む請求項１又は２記載のゲルの製造方法。
【請求項５】
化学架橋剤を含む水溶液中に、高分子溶解液の充填された透析チューブを浸漬して透析した後、前記チューブを化学架橋剤を含む水溶液から大気中に取り出して放置する工程と、前記放置したチューブを前記水溶液中に再び浸漬して高分子溶解液を透析する工程とを繰返すことにより、チューブ長手方向に垂直な断面で観察したときに同心円状の多層構造を有する円筒状のゲルを前記チューブ内に形成する工程とを更に含む請求項４記載のゲルの製造方法。
【請求項６】
所定温度に保持された第１恒温槽中において高分子溶解液が充填されたチューブを化学架橋剤を含む水溶液中に浸漬して前記チューブ内の高分子溶解液を透析する工程と、前記第１恒温槽より低い温度に保持された第２恒温槽中に前記チューブを前記水溶液とともに移して、前記第２恒温槽中において前記チューブ内の高分子溶解液を透析する工程と、前記チューブを前記水溶液とともに再び前記第１恒温槽中に移して、前記第１恒温槽中において前記チューブ内の高分子溶解液を透析する工程とを繰返すことにより、チューブ長手方向に垂直な断面で観察したときに同心円状の多層構造を有する円筒状のゲルを前記チューブ内に形成する工程とを更に含む請求項４記載のゲルの製造方法。
【請求項７】
高分子溶解液が水又は塩を含む水溶液に水溶性高分子を溶解して調製され、
液晶構造を有するゲルを得る工程が、前記高分子溶解液をシリンジ、ノズル又はマイクロピペットにより化学架橋剤を含む水溶液中に滴下して前記水溶液中において液滴全周囲に半透膜を形成するとともに前記高分子溶解液を透析することにより、直径断面で観察したときに高分子が中心から放射状に配向した球状のゲルを形成する工程を含む請求項１又は２記載のゲルの製造方法。
【請求項８】
化学架橋剤を含む水溶液中において液滴全周囲に半透膜を形成した後、前記水溶液より全周囲に半透膜を形成した球状のゲルを大気中に取り出して放置する工程と、前記球状のゲルを前記水溶液中に再び浸漬して高分子溶解液を透析する工程とを繰返すことにより、直径断面で観察したときに同心円状の多層構造を有する球状のゲルを形成する工程とを更に含む請求項７記載のゲルの製造方法。
【請求項９】
所定温度に保持された第１恒温槽中において化学架橋剤を含む水溶液中に高分子溶解液を滴下して液滴全周囲に半透膜を形成することにより球状のゲルを形成した後、前記第１恒温槽より低い温度に保持された第２恒温槽中に前記球状のゲルを前記水溶液とともに移して、前記第２恒温槽中において前記球状のゲル内の高分子溶解液を透析する工程と、前記球状のゲルを前記水溶液とともに再び前記第１恒温槽中に移して、前記第１恒温槽中において前記球状のゲル内の高分子溶解液を透析する工程とを繰返すことにより、直径断面で観察したときに同心円状の多層構造を有する球状のゲルを形成する工程とを更に含む請求項８記載のゲルの製造方法。
【請求項１０】
高分子溶解液が水又は塩を含む水溶液に水溶性高分子を溶解して調製され、
液晶構造を有するゲルを得る工程が、前記高分子溶解液を第１平板上に滴下した後、別の第２平板を被せて滴下した高分子溶解液を平坦化する工程と、前記平坦化した高分子溶解液を前記第１平板と前記第２平板で挟んだ状態で化学架橋剤を含む水溶液中に浸漬して前記水溶液中において前記平坦化した高分子溶解液の第１平板及び第２平板に被覆されない部分に半透膜を形成するとともにこの半透膜で前記高分子溶解液を透析することにより前記平坦化した高分子溶解液を板状又はフィルム状に形成し、板表面又はフィルム表面で観察したときに同心円状であってかつ中心から高分子が放射状に配向した板状又はフィルム状のゲルを形成する工程と、前記ゲルを第１及び第２平板より取り出して水洗することにより板状又はフィルム状のゲルを得る工程と
を含む請求項１又は２記載のゲルの製造方法。
【請求項１１】
化学架橋剤を含む水溶液中において板状又はフィルム状の液晶構造を有するゲルを第１平板及び第２平板の間に形成した後、前記第１平板及び第２平板を前記化学架橋剤を含む水溶液から大気中に取り出して放置する工程と、前記放置した第１平板及び第２平板を前記水溶液中に再び浸漬して高分子溶解液を透析する工程とを繰返すことにより、板表面又はフィルム表面で観察したときに同心円状の多層構造を有し各層において中心から高分子が放射状に配向した板状又はフィルム状のゲルを前記第１平板及び第２平板の間に形成する工程とを更に含む請求項１０記載のゲルの製造方法。
【請求項１２】
所定温度に保持された第１恒温槽中において第１平板及び第２平板の間に挟まれた高分子溶解液を化学架橋剤を含む水溶液中に浸漬して前記高分子溶解液の前記第１平板及び第２平板に被覆されない部分に半透膜を形成することにより板状又はフィルム状のゲルを形成した後、前記第１恒温槽より低い温度に保持された第２恒温槽中に前記板状又はフィルム状のゲルを前記水溶液とともに移して、前記第２恒温槽中において前記板状又はフィルム状のゲル内の高分子溶解液を透析する工程と、前記板状又はフィルム状のゲルを前記水溶液とともに再び前記第１恒温槽中に移して、前記第１恒温槽中において前記板状又はフィルム状のゲル内の高分子溶解液を透析する工程とを繰返すことにより、板表面又はフィルム表面で観察したときに同心円状の多層構造を有し各層において中心から高分子が放射状に配向した板状又はフィルム状のゲルを前記第１平板及び第２平板の間に形成する工程とを更に含む請求項１０記載のゲルの製造方法。
【請求項１３】
高分子溶解液が水又は塩を含む水溶液に水溶性高分子を溶解して調製され、
液晶構造を有するゲルを得る工程が、高分子溶解液をシリンジ又はノズルにより化学架橋剤を含む水溶液中に押出して前記水溶液中において棒状又は繊維状体全周囲に半透膜を形成するとともに前記高分子溶解液を透析することにより、長手方向に垂直な断面で観察したときに同心円状であってかつ中心から高分子が放射状に配向した棒状又は繊維状の液晶構造を有するゲルを形成する工程と、前記ゲルを前記水溶液より取り出して水洗することにより、中実又は中空の棒状又は繊維状のゲルを得る工程とを含む請求項１又は２記載のゲルの製造方法。
【請求項１４】
化学架橋剤を含む水溶液中において棒状又は繊維状体全周囲に半透膜を形成した後、前記水溶液から全周囲に半透膜を形成した棒状又は繊維状のゲルを大気中に取り出して放置する工程と、前記放置した棒状又は繊維状のゲルを前記水溶液中に再び浸漬して高分子溶解液を透析する工程とを繰返すことにより、長手方向に垂直な断面で観察したときに同心円状の多層構造を有する棒状又は繊維状のゲルを形成する工程とを更に含む請求項９記載のゲルの製造方法。
【請求項１５】
所定温度に保持された第１恒温槽中において化学架橋剤を含む水溶液中で棒状又は繊維状全周囲に半透膜を形成することにより棒状又は繊維状のゲルを形成した後、前記第１恒温槽より低い温度に保持された第２恒温槽中に前記棒状又は繊維状のゲルを前記水溶液とともに移して、前記第２恒温槽中において前記棒状又は繊維状のゲル内の高分子溶解液を透析する工程と、前記棒状又は繊維状のゲルを前記水溶液とともに再び前記第１恒温槽中に移して、前記第１恒温槽中において前記棒状又は繊維状のゲル内の高分子溶解液を透析する工程とを繰返すことにより、長手方向に垂直な断面で観察したときに同心円状の多層構造を有する棒状又は繊維状のゲルを形成する工程とを更に含む請求項１３記載のゲルの製造方法。
【請求項１６】
化学架橋剤を含む水溶液中の化学架橋剤の濃度が０．１重量％以上かつ飽和濃度以下である請求項１ないし１５いずれか１項に記載のゲルの製造方法。
【請求項１７】
化学架橋剤が、ホルムアルデヒド、グルタルアルデヒド、エチレングリコールジグリジシルエーテル及びエピクロロヒドリンからなる群より選ばれた１種又は２種以上である請求項１ないし１６いずれか１項に記載のゲルの製造方法。
【請求項１８】
請求項１ないし１７いずれか１項に記載の方法により製造され、水溶性高分子からなる柱状、筒状、球状、板状、フィルム状、棒状又は繊維状の液晶構造を有するゲル。
【請求項１９】
水溶性高分子が、水溶性生体高分子とこの水溶性生体高分子の誘導体と水溶性合成高分子とからなる群より選ばれた１種又は２種以上の高分子であり、前記水溶性生体高分子が核酸、多糖類、タンパク質、変性タンパク質及びポリアミノ酸からなる群より選ばれた１種又は２種以上の高分子であり、前記水溶性合成高分子がポリビニルアルコール、ポリエチレングリコール、ポリアクリル酸及びポリスチレンスルホン酸からなる群より選ばれた１種又は２種以上の高分子である請求項１８記載の液晶構造を有するゲル。
【請求項２０】
タンパク質がミオシン、ゼラチン又はコラーゲンであり、多糖類がカードラン又はキトサンであり、核酸がＤＮＡ又はＲＮＡである請求項１９記載の液晶構造を有するゲル。
【請求項２１】
柱状、筒状、棒状又は繊維状に形成され、長手方向に垂直な断面で観察したときに中心から高分子が放射状に配向した請求項１８記載の液晶構造を有するゲル。
【請求項２２】
長手方向に垂直な断面で観察したときに同心円状の多層構造を有する請求項２１記載の液晶構造を有するゲル。
【請求項２３】
球状に形成され、直径断面で観察したときに中心から高分子が放射状に配向した請求項１８記載の液晶構造を有するゲル。
【請求項２４】
直径断面で観察したときに同心円状の多層構造を有する請求項２３記載の液晶構造を有するゲル。
【請求項２５】
板状又はフィルム状に形成され、板表面又はフィルム表面で観察したときに中心から高分子が放射状に配向した請求項１８記載の液晶構造を有するゲル。
【請求項２６】
板表面又はフィルム表面で観察したときに同心円状の多層構造を有する請求項２５記載の液晶構造を有するゲル。
【発明の詳細な説明】
【技術分野】
【０００１】
本発明は、種々の高分子溶液を化学架橋剤の水溶液中に透析又は浸漬することによって、液晶構造を有するゲル(以下、「液晶ゲル」という。)を製造する方法と、この方法で製造された液晶ゲルに関するものである。
【背景技術】
【０００２】
ＤＮＡ（deoxyribonucleic acid; デオキシリボ核酸）が二重らせん構造を持つことは周知である。水溶液中のＤＮＡは約１．５Åごとにマイナス電荷を持つ持続長約５００Åの電解質高分子に分類される。またＤＮＡの２重らせん構造における塩基対層及び大きな溝（major groove）には平面化学構造を持つ芳香族化合物の選択的吸着性があることが知られている。【０００３】
従来、支持体上の水溶性ＤＮＡ（例えば、サケの精巣由来のＤＮＡ）の水溶液若しくはその液膜、又は支持体上の水溶性ＤＮＡの薄層、或いは支持体上の水溶性ＤＮＡの溶液の液膜の濃縮ないし乾固により得られた薄層に、波長が２５０〜２７０ｎｍの範囲の紫外線を照射することにより、支持体に水溶性ＤＮＡの水不溶性架橋重合体を固定する方法が開示されている（例えば、特許文献１参照。）。この方法によれば、紫外線によりサケの精巣由来のＤＮＡに架橋反応を起こさせて水に対して不溶化し、この不溶化技術により平面化学構造を持つ芳香族化合物よりなる発がん物質及び環境ホルモンを吸着することができる。【０００４】
一方、本出願人は、カードランやＤＮＡなどの高分子水溶液を金属カチオン水溶液中に透析して液晶ゲルを製造する液晶ゲルの製造方法を特許出願した（特願２００４−２４９６３８、国際特許出願ＰＣＴ／ＪＰ２００５／０１５３９５参照。）。これらの透析を用いて製造された液晶ゲルのうち、特にカードランからなる液晶ゲルは、その特徴的な液晶構造を利用した光学部品や、薬物担体への応用が期待されている。またＤＮＡからなる液晶ゲルはＤＮＡの持つ環境汚染物質吸着機能を利用した環境浄化材料への応用が期待されている。【０００５】
【特許文献１】特開２００１−８１０９８（特許請求の範囲、［００１９］［００２２］）
【発明の開示】
【発明が解決しようとする課題】
【０００６】
しかし、上記従来の特許文献１に記載された紫外線照射による水不溶性ＤＮＡ架橋体の製造方法では、紫外線を用いてＤＮＡを架橋反応させるために、ＤＮＡに長時間紫外線を照射する必要があり、大量生産に適しない問題点があった。またこの方法は、本発明のような光学特性のある高分子自体がゲル化機能と液晶形成機能を併せ持つように液晶ゲルを製造するものではない。【０００７】
また、本出願人の出願した上記液晶ゲルの製造方法では、金属イオンと高分子の間のクーロン力や水素結合などの物理結合に起因する物理ゲルであると考えられるため、水中に長期間保持すると、金属イオンの溶出によって、弾性率や複屈折などの物性が低下するおそれがある。【０００８】
本発明の第１の目的は、水溶性高分子自体がゲル化機能と液晶形成機能を併せ持ち、光学特性のある種々の水溶性高分子を主成分とする水に不溶な液晶ゲルの製造方法及びその液晶ゲルを提供することにある。【０００９】
本発明の第２の目的は、高分子溶解液を、化学架橋剤を含む水溶液中に透析又は浸漬することにより、外部環境に対して比較的安定な液晶物性及び力学物性を得ることができる液晶ゲルの製造方法及びその液晶ゲルを提供することにある。【００１０】
本発明の第３の目的は、従来の技術では成し得なかった高分子の化学架橋剤を用いた液晶ゲル化を可能とし、水溶性高分子を主成分とする液晶ゲルを安価にかつ量産可能に製造できる液晶ゲルの製造方法及びその液晶ゲルを提供することにある。
【課題を解決するための手段】
【００１１】
請求項１に係る発明は、 水又は塩を含む水溶液に水溶性高分子を溶解して水溶性高分子溶解液を調製する工程と、この高分子溶解液を化学架橋剤を含む水溶液中で透析し、これにより、水溶性高分子を主成分とする、液晶構造を有するゲルを得る工程とを含むゲルの製造方法である。【００１２】
本発明における「液晶ゲル」とは、水溶性高分子の凝集状態が液晶であるとともにゲルであるものをいう。【００１３】
請求項１８に係る発明は、請求項１ないし１７いずれか１項に記載の方法により製造され、水溶性高分子からなる柱状、筒状、球状、板状、フィルム状、棒状又は繊維状の液晶構造を有するゲルである。
【発明の効果】
【００１４】
本願請求項１に係る液晶ゲルの製造方法では、水又は塩の水溶液に水溶性高分子を溶解して水溶性高分子溶解液を調製し、この高分子溶解液を化学架橋剤を含む水溶液中で透析することにより、柱状、筒状、球状、板状、フィルム状、棒状又は繊維状に液晶ゲルが形成される。この液晶ゲルは水に不溶性であって、高分子自体がゲル化機能と液晶形成機能を併せ持つ特徴を有する。【００１５】
製造時に塩の濃度、水溶性高分子の濃度、化学架橋剤の濃度を変えることにより、上記液晶ゲルにおいて力学物性及び光学特性を制御することができる。また高分子溶解液を化学架橋剤を含む水溶液中で透析するという簡単な操作で、水に不溶な液晶ゲルが得られる。この方法は量産に適する特長があるとともにより広範な高分子への液晶ゲル化技術の応用が可能である。【００１６】
本願請求項１８に係る水溶性高分子を主成分とする液晶ゲルは、柱状、筒状、球状、板状、フィルム状、棒状又は繊維状に形成され、長手方向に垂直な断面、直径断面又は板表面若しくはフィルム表面で観察したときに中心から高分子が放射状に配向する。第一にこの液晶ゲルは化学反応によって調製される化学ゲルであることから、従来の液晶ゲルで懸念された機械物性や光学物性の低下を防ぐことが可能である。第二にこの液晶ゲルは溶媒を変更することによってその機械物性や光学物性を変化することが従来技術によって調製される液晶ゲルよりも効果的に制御することが可能である。第三に液晶ゲル化を誘起するのに適したポリマーもしくは化学架橋剤をデザインすることで様々な材料を液晶ゲル化することが可能である。【００１７】
また本出願人が既に出願した液晶ゲル、即ちカードランやＤＮＡなどの高分子水溶液を金属カチオン水溶液中に透析して製造された液晶ゲルはイオン結合性のゲルであるのに対し、本発明の液晶ゲルは共有結合性のゲルであるため、本発明の液晶ゲルでは、液晶ゲルを作ることのできる高分子の範囲が拡がるとともに、丈夫で過酷な条件にも耐え得る液晶ゲルを作製できるという効果を奏する。
【図面の簡単な説明】
【００１８】
【図１】本発明実施の形態の中実な円柱状液晶ゲルの分子構造を示す断面模式図である。
【図２】図１の液晶ゲルをクロスニコルの下で観察した図である。
【図３】実施例３、７及び１１の液晶ゲルの光学物性の一つである複屈折率Ｄｎの液膜中心からの距離による変化を示す図である。
【図４】実施例４、８及び１２の液晶ゲルの光学物性の一つである複屈折率Ｄｎの液膜中心からの距離による変化を示す図である。
【図５】液晶ゲルの複屈折率Δｎを測定する複屈折測定装置の構成図である。
【図６】液晶ゲル化した直後の実施例１５及び比較例２１の液晶ゲルの薄膜の応力−ひずみ曲線である。
【図７】実施例１５及び比較例２１の液晶ゲルの薄膜を４０℃で半日間それぞれ温めた後の実施例１６及び比較例２２の液晶ゲル薄膜の応力−ひずみ曲線である。
【図８】液晶ゲル化した直後の実施例１５の液晶ゲルの薄膜と、温めた後の実施例１６の液晶ゲルの薄膜の応力−ひずみ曲線である。
【図９】液晶ゲル化した直後の比較例２１の液晶ゲルの薄膜と、温めた後の比較例２２の液晶ゲルの薄膜の応力−ひずみ曲線である。
【図１０】実施例１７の液晶ゲルをクロスニコルの下で観察した図である。
【図１１】実施例１９〜２１及び比較例９の液晶ゲルを溶媒置換前及び溶媒置換後において自然光及びクロスニコルの下で観察した図である。
【図１２】実施例１９〜２１の液晶ゲルの複屈折率Δｎを溶媒置換前及び溶媒置換後において比較した図である。
【図１３】実施例１９〜２１の液晶ゲルのヤング率を溶媒置換前及び溶媒置換後において比較した図である。
【図１４】実施例２２及び比較例１０の液晶ゲルをクロスニコルの下で観察した図である。
【発明を実施するための最良の形態】
【００１９】
以下、本発明の最良の実施の形態について説明する。【００２０】
本発明の液晶ゲルの主成分は、水溶性生体高分子と、この水溶性生体高分子の誘導体と、水溶性高分子とからなる群より選ばれた１種又は２種以上の高分子である。液晶ゲルに含まれる水溶性高分子としては、核酸、多糖類、タンパク質、変性タンパク質及びポリアミノ酸からなる群より選ばれた１種又は２種以上の高分子、又はこれらの誘導体、或いはこれらの組合せが挙げられる。核酸としては、ＤＮＡ、ＲＮＡ（ribonucleic acid; リボ核酸）、或いはＤＮＡ及びＲＮＡの組合せが挙げられる。多糖類を例示すれば、甲殻類の外殻の主成分であるキチンやキトサン、微生物によって生産される発酵多糖類のカードラン、スエヒロタケによって生産されるシゾフィラン等が挙げられる。多糖類の誘導体を例示すれば、セルロースの誘導体であるメチルセルロース、ヒドロキシプロピルセルロース、ヒドロキシプロピルメチルセルロース、カルボキシメチルセルロースが挙げられる。またタンパク質を例示すれば、コラーゲン、ミオシン等が挙げられ、変性タンパク質を例示すれば、ゼラチン等が挙げられ、ポリアミノ酸を例示すれば、ポリグルタミン酸、ポリリジン等が挙げられる。更に水溶性合成高分子を例示すれば、ポリエチレングリコール、ポリエチレンオキサイド、ポリビニルアルコール、ポリビニルメチルエーテル、ポリビニルピロリドン、ポリアクリル酸及びポリスチレンスルホン酸からなる群より選ばれた１種又は２種以上の高分子が挙げられる。これらの高分子の分子量を制御することで調製される製品を、用途に適したものに最適化することが可能である。【００２１】
上記液晶ゲルの組合せの重量割合は、液晶ゲルの主成分となる棒状若しくは半屈折性の水溶性高分子を１００重量％とするとき、副成分となる棒状高分子(rod-like polymer)１〜４００重量％、好ましくは１〜１００重量％、半屈曲性高分子(semi-flexible polymer)１〜１５０重量％、好ましくは１〜１００重量％である。ここで、棒状高分子を１〜４００重量％の範囲に限定したのは、下限値未満では２種以上の水溶性高分子を組合せることによって得られる効果が低減されてしまい、上限値を超えると液晶ゲルの主成分となる水溶性高分子とこの水溶性高分子と組合せられる棒状高分子との間で凝集体が形成され沈殿してしまうからである。また半屈曲性高分子を１〜４００重量％の範囲に限定したのは、下限値未満では２種以上の水溶性高分子を組合せることによって得られる効果が低減されてしまい、上限値を超えると液晶ゲルの主成分となる水溶性高分子とこの水溶性高分子と組合せられる半屈曲性高分子との間で凝集体が形成され沈殿が生じたり、液晶ゲルの主成分となる水溶性高分子の配向を妨げるなどの不具合が生じるからである。【００２２】
また液晶ゲルの形状は、柱状、筒状、棒状、繊維状、球状、板状又はフィルム状であり、液晶ゲルの形態は三次元的構造を持つ。柱状、筒状、棒状又は繊維状に形成された場合、液晶ゲルは、長手方向に垂直な断面で観察したときに中心から放射状に配向した水溶性高分子を主成分とする。この液晶ゲルには長手方向に垂直な断面で観察したときに同心円状の多層構造を有するゲルも含む。また球状に形成された場合、液晶ゲルは、直径断面で観察したときに中心から放射状に配向した水溶性高分子を主成分とする。この液晶ゲルには直径断面で観察したときに同心円状の多層構造を有するゲルも含む。更に板状又はフィルム状に形成された場合、液晶ゲルは、板表面又はフィルム表面で観察したときに中心から放射状に配向した水溶性高分子を主成分とする。この液晶ゲルには板表面又はフィルム表面で観察したときに同心円状の多層構造を有するゲルも含む。基本的には、これらの水溶性高分子を主成分とする液晶ゲルは、水又は塩の水溶液に水溶性高分子を溶解して高分子溶解液を調製した後、この高分子溶解液を化学架橋剤を含む水溶液中で透析することにより得られる。【００２３】
(a) 第１の液晶ゲルの製造方法（円筒状又は円柱状の液晶ゲルの製造方法）
水溶性高分子として分子量３０万のゼラチンを、これを溶解する溶媒として水を、それぞれ代表して説明する。【００２４】
先ずゼラチンを水に溶解してゼラチン溶解液を調製する。本発明の液晶ゲルを製造するために、ゼラチンを水に対して５〜３０重量％、好ましくは２０〜３０重量％添加する。ゼラチンの添加量が下限値未満では液晶ゲルが形成されず、上限値を超えると粘度が増加し均質な溶液を得ることが困難になる。次いで得られたゼラチン溶解液を４０℃に加熱しゾル化して半透膜からなる透析チューブに充填する。充填前にチューブの下端は封止される。半透膜としては、特に制限はないが化学架橋剤によって溶解しない素材を選ぶ必要がある。酢酸セルロース、ポリメチルメタクリレート等が例示されるが、セルロース系の透析チューブが好ましい。ここで透析チューブの膜厚及び直径により、ゲル化の速度及び得られるゲルの液晶性と層構造が変化する。最終的に得られる円筒状液晶ゲルの外径はチューブの直径に依存する。チューブの直径及び長さは液晶ゲルの用途に応じて決められる。例えば直径６ｍｍ〜１０ｃｍの範囲から選択され、このチューブからは外径６ｍｍ〜１０ｃｍで内径０ｍｍ〜４ｃｍ（厚さ１．８ｍｍ〜３ｃｍ）の円筒状又は円柱状の液晶ゲルが得られる。ゼラチン溶解液をチューブに充填した後、チューブの上端を封止することにより、ゼラチン溶解液がチューブに充填密封される。【００２５】
次にチューブに充填密封されたゼラチン溶解液を、冷所（４℃）に保存して適当な時間だけ物理ゲル化させる。その後、チューブに充填密封されたゼラチン溶解液を化学架橋剤（グルタルアルデヒドやエチレングリコールジグリジシルエーテルなど）を含む水溶液中に浸漬する。浸漬後、化学架橋剤がチューブ内に拡散してゼラチン溶解液を化学ゲル化させ、更にこの過程において液晶化が起こる。このときの化学架橋剤としては、ホルムアルデヒド、グルタルアルデヒド又はエチレングリコールジグリジシルエーテルがゼラチンを化学架橋する点において適する。化学架橋剤を含む水溶液中の化学架橋剤の濃度は０．１重量％以上かつ飽和濃度以下であることが好ましく、２０〜４０重量％の範囲内であることがより好ましい。化学架橋剤を含む水溶液中の化学架橋剤の濃度が下限値未満ではゲルが形成できず、上限値を超えるとゲルの著しい収縮による液晶の歪み等の不具合を生じる。またこの水溶液の温度は０℃以上かつゼラチンのゾル−ゲル転移温度以下であることが好ましく、０〜２０℃の範囲内であることがより好ましい。上記水溶液の温度が下限値未満では化学架橋剤の拡散速度が小さく、また凝固してしまう不具合があり、上限値を超えると液晶ゲル化が起こらなかったり、また配向度が小さくなるなどの機能低下が生じる。上記透析によりチューブ内に、このチューブの直径に応じた直径の円柱体が形成される。一般的に、透析時間を短くすると、円柱体の中心がゾルでその周囲が液晶ゲルになる。反対に透析時間を長くするか、ゼラチン濃度を高めるか、或いは化学架橋剤水溶液中の化学架橋剤の濃度を高めることにより、中実な円柱状液晶ゲルが形成される。即ち、円柱体の中心がゾルである場合、この円柱体をチューブから取り出して水洗すると、ゾルの部分が除去され、円筒状の液晶ゲルが得られる。また円柱体の全てがゲルの場合、この円柱体をチューブから取り出して水洗すると、中実な円柱状の液晶ゲルが形成される。例えば、透析チューブの直径が１２ｍｍであり、ゼラチン濃度が３０重量％であり、グルタルアルデヒドが２５重量％であるという条件下では、透析時間が０〜２４０分であると円筒状の液晶ゲルが形成され、透析時間が２４０分以上であると円柱状の液晶ゲルが形成される。【００２６】
円筒状の液晶ゲルを長手方向に垂直に切断し切断面を自然光で観察すると、図１の模式図に示すように、パイナップル果実の横断面のように、同心円状であってかつ中心から高分子が放射状に配向している。一方、クロスニコル下で観察すると、図２に示すように、十字線が現れ、このゲルが液晶構造を有することが立証される。この十字線はゼラチン分子又はその凝集体が中心から規則正しく配向していることを示す。【００２７】
また円筒状又は円柱状の液晶ゲルを長手方向に垂直な断面で観察したときに同心円状の多層構造にするためには、次の方法により行う。先ずゼラチン溶解液をチューブ内に充填し円柱体を形成する。次いでこの円柱体を、１０〜５０℃の範囲内の所定温度（例えば、４０℃）に保った第１恒温槽において、化学架橋剤水溶液中に１０〜２０分間浸漬して上記円柱体内のゼラチン溶解液を透析する。具体的には、容器に化学架橋剤を含む水溶液を貯留し、この化学架橋剤水溶液に円柱体を浸漬し、この状態で容器を第１恒温槽に入れて、円柱体内のゼラチン溶解液を透析する。次に第１恒温槽より５〜４０℃、好ましくは１０〜２０℃低い温度（例えば、２０℃）に保持された第２恒温槽中に、上記円柱体を化学架橋剤水溶液とともに容器ごと移して、この第２恒温槽中において円柱体内のゼラチン溶解液を１０〜２０分間透析する。更にこの円柱体を化学架橋剤水溶液とともに容器ごと再び第１恒温槽中に移して、第１恒温槽中において円柱体内のゼラチン溶解液を１０〜２０分間透析する。このように温度の異なる条件下において円柱体の透析を繰返すことにより、長手方向に垂直な断面で観察したときに同心円状の多層構造を有する円筒状又は円柱状の液晶ゲルをチューブ内に形成することができる。上記第１恒温槽及び第２恒温槽に貯留される熱媒体はどのような液体又は気体であってもよいが、水が好ましい。ここで、第１恒温槽内の熱媒体の温度を１０〜５０℃の範囲内に限定したのは、１０℃未満では第２恒温槽内の熱媒体の温度設定が難しくなり、５０℃を超えるとタンパク質などの生体高分子が変性したり、化学架橋剤が過剰に揮発してしまうからである。また第２恒温槽内の熱媒体の温度を第１恒温槽内の熱媒体の温度より５〜４０℃低くしたのは、５℃未満では明確な多層構造が得られず、４０℃を超えると溶液が凍結してしまうおそれがあるからである。なお、チューブを所定温度の化学架橋剤を含む水溶液に浸漬する工程と、この水溶液からチューブを取り出して大気中に５〜３０分間放置する工程と、このチューブを上記水溶液に再び浸漬する工程とを繰返すことにより、チューブ長手方向に垂直な断面で観察したときに同心円状の多層構造を有する円筒状のゲルをチューブ内に形成してもよい。【００２８】
(b) 第２の液晶ゲルの製造方法（球状の液晶ゲルの製造方法）
第１の製造方法と同様に水溶性高分子としてゼラチンを、これを溶解する溶媒として水を、それぞれ代表して説明する。【００２９】
先ずゼラチンを水に溶解してゼラチン溶解液を調製する。本発明の液晶ゲルを製造するために、ゼラチンを水に添加する。このゼラチン溶解液を調製するときのゼラチン溶解液中のゼラチンの濃度は、半透膜を自己形成させるために、半透膜を形成している間、界面張力により形を球状に保てる程度の粘性が必要であるという点で第１の製造方法と異なる。【００３０】
第２の製造方法では、半透膜からなる透析チューブの代わりにシリンジ（syringe）、ノズル、スプレー又はマイクロピペットを用いる。最終的に得られる球状液晶ゲルの外径はシリンジ等の吐出口の口径に依存する。このシリンジ等の吐出口の口径は液晶ゲルの用途に応じて決められる。例えば、１μｍ〜１ｍｍの範囲から選択され、このシリンジ等からは外径１００μｍ〜４ｍｍの球状の液晶ゲルが得られる。ゼラチン溶解液をシリンジ等に充填した後、吐出口を下方に向けてシリンジ等を化学架橋剤を含む水溶液の液面より１〜１５ｃｍ上方の所定の位置に固定する。【００３１】
次いでシリンジ等の内部を加圧することにより、シリンジ等に充填されたゼラチン溶解液を化学架橋剤を含む水溶液中に滴下させる。この際、化学架橋剤を含む水溶液の温度を４〜１０℃の低温に保っておくことが好ましい。ゼラチン溶解液が液滴の形態で水溶液中に浮遊する間において液滴全周囲に半透膜が形成される。この状態を維持すると、液滴を構成していたゼラチン溶解液が透析され、球状の液晶ゲルが形成される。シリンジ等の吐出口の口径に応じた外径の球状液晶ゲルが形成される。【００３２】
この球状液晶ゲルを半球になるように直径方向に切断し切断面を観察すると、図示しないが、球状液晶ゲルは、外殻を有し、同心円状であって、かつゼラチンなどの高分子は中心から放射状に配向している。この液晶ゲル内部中心にはゲル化していないゾル部分が存在する場合もある。この構造が形成されるメカニズムは円筒状液晶ゲルと同じである。【００３３】
また球状液晶ゲルを直径断面で観察したときに同心円状の多層構造とするためには、次の方法により行う。先ず１０〜５０℃の範囲内の所定温度（例えば、４０℃）に保たれた第１恒温槽中において、化学架橋剤を含む水溶液中にゼラチン溶解液を滴下して１〜５分間浸漬することにより、球状のゲルを調製する。具体的には、化学架橋剤を含む水溶液を貯留した容器を第１恒温槽に入れた状態で、容器内の化学架橋剤水溶液にゼラチン溶解液を滴下して浸漬することにより球状のゲルを調製する。次にこの球状のゲルを化学架橋剤水溶液とともに容器ごと、第１恒温槽より５〜４０℃、好ましくは１０〜２０℃低い温度（例えば、２０℃）に保たれた第２恒温槽に入れ、球状のゲル内のゼラチン溶解液を１〜５分間透析する。更に上記球状のゲルを化学架橋剤水溶液とともに容器ごと再び第１恒温槽中に移して、第１恒温槽中において球状のゲル内のゼラチン溶解液を１〜５分間透析する。このように温度の異なる条件下において球状のゲルの透析を繰返すことにより、直径断面で観察したときに同心円状の多層構造を有する球状の液晶ゲルを形成することができる。このゲル又はゲルの内側のゾル層に薬剤を含ませて、ゲルを体内に入れると、その薬剤を体内で徐々に放出することができる。即ち、ゲル又はゲルの内側のゾル層の外層に含まれていた薬剤が体内に放出されると、外層の次の内側の層に含まれていた薬剤が外層に移行し、その外層から体内に放出される。この内層から外層にかけて薬剤が移行することにより、体内に入った薬剤が徐々に放出される。なお、球状液晶ゲルを所定温度の化学架橋剤を含む水溶液に浸漬する工程と、この水溶液から球状液晶ゲルを取り出して大気中に５〜３０分間放置する工程と、この球状液晶ゲルを上記水溶液に再び浸漬する工程とを繰返すことにより、直径断面で観察したときに同心円状の多層構造を有する球状の液晶ゲルを形成してもよい。【００３４】
(c) 第３の液晶ゲルの製造方法（棒状又は繊維状の液晶ゲルの製造方法）
先ず水に分子量３０万のゼラチンを溶解してゼラチン濃度２０重量％のゼラチン溶解液を調製する。このゼラチン溶解液を４０℃に温めてゾル化した後、毛細管などに吸い上げ、冷所にて十分ゲル化する。次にグルタルアルデヒド２５重量％を含む水溶液中に毛細管からゼラチンのゲルを押出す。これにより、長手方向に垂直な断面で観察したときに同心円状であってかつ中心から高分子が放射状に配向した棒状又は繊維状の液晶構造を有するゲルが形成される。
また棒状又は繊維状液晶ゲルを長手方向に垂直な断面で観察したときに同心円状の多層構造にするためには、次の方法により行う。先ず０〜３０℃の範囲内の所定温度（例えば、１０℃）に保たれた第１恒温槽中において、化学架橋剤を含む水溶液中にゼラチン溶解液をノズル、シリンジ針又はマイクロピペットを用いて押出して得られた棒状又は繊維状の液滴を０．１〜５分間浸漬することにより棒状又は繊維状のゲルを調製する。具体的には、化学架橋剤を含む水溶液を貯留した容器を第１恒温槽に入れた状態で、容器内の化学架橋剤水溶液にゼラチンゲルをノズル等により押出すことにより棒状又は繊維状のゲルを調製する。次にこの棒状又は繊維状のゲルを化学架橋剤水溶液とともに容器ごと、第１恒温槽より５〜４０℃、好ましくは１０〜２０℃低い温度（例えば、２０℃）に保たれた第２恒温槽に入れ、棒状又は繊維状のゲル内のゼラチン溶解液を１〜５分間透析する。更に上記棒状又は繊維状のゲルを化学架橋剤水溶液とともに容器ごと再び第１恒温槽中に移して、第１恒温槽中において棒状又は繊維状のゲル内のゼラチン溶解液を１〜５分間透析する。このように温度の異なる条件下において棒状又は繊維状のゲルの透析を繰返すことにより、長手方向に垂直な断面で観察したときに同心円状の多層構造を有する棒状又は繊維状の液晶ゲルを形成することができる。なお、棒状又は繊維状ゲルを所定温度の化学架橋剤を含む水溶液に浸漬する工程と、この水溶液から棒状又は繊維状ゲルを取り出して大気中に５〜３０分間放置する工程と、この棒状又は繊維状ゲルを上記水溶液に再び浸漬する工程とを繰返すことにより、長手方向に垂直な断面で観察したときに同心円状の多層構造を有する棒状又は繊維状の液晶ゲルを形成してもよい。【００３５】
(d) 第４の液晶ゲルの製造方法（板状又はフィルム状の液晶ゲルの製造方法）
第１の液晶ゲルの製造方法と同様にゼラチン溶解液を化学架橋剤で液晶ゲル化し、板状又はフィルム上に加工する方法を代表して説明する。【００３６】
先ず上記第１の液晶ゲルの製造方法と同一のゼラチン溶解液及び化学架橋剤を含む水溶液を用意する。ゼラチン溶解液を４０℃でゾル化しこのゼラチン溶解液を第１平板上に滴下した後、第１平板と同一又は第１平板と同程度の大きさの第２平板を被せて滴下したゼラチン溶解液を平坦化する。第１平板は表面が平滑であってかつ形成した板状又はフィルム状の液晶ゲルを剥離し易い材質のものであれば特に制限されない。第１平板としては、ガラス基板、プラスチック基板、セラミック基板等が例示される。また第２平板は平坦化するゼラチン溶解液（液膜）の厚さを均一にするために平滑であってかつ形成した板状又はフィルム状の液晶ゲルから剥離し易い材質のものであれば特に制限されない。第２平板としては、カバーガラス、アクリル板又はＰＥＴ（polyethylene terephthalate）フィルムが好ましい。第２平板のサイズには、特に制限はないが、例示すれば、厚さ０．１２〜１７ｍｍ、直径１５〜２２ｍｍの範囲から選ばれる。平坦化した水溶性高分子溶解液の厚さ、即ち液膜の厚さにも制限はないが、例示すれば、０．５〜２ｍｍが好ましい。次いでこの平坦化したゼラチン溶解液を第１平板と第２平板で挟んだ状態で冷所（４℃）に置いて適当な時間ゲル化し化学架橋剤を含む水溶液中に浸漬する。この水溶液中に浸漬しても第２平板はゼラチン溶解液の相互作用により液膜より剥離しない。この水溶液中において平坦化したゼラチン溶解液（液膜）の第１平板及び第２平板に被覆されない部分（液膜の側面周囲）に半透膜が形成される。この半透膜はグルタルアルデヒドとゼラチンの反応によって誘起されたゼラチンゲルからなる。この状態を維持すると、液膜を構成していたゼラチン溶解液が透析され、半透膜内部に板状又はフィルム状液晶ゲルが形成される。この板状又はフィルム状液晶ゲルの厚さは上記液膜の半径に比例し、０．５〜２ｍｍの範囲になり、大きさは第２平板の大きさに比例して直径１５〜２２ｍｍの円盤状になる。板表面又はフィルム表面で観察すると、図示しないが、板状又はフィルム状液晶ゲル中のゼラチン分子は、同心円状であってかつ中心から放射状に配向している。【００３７】
また板表面又はフィルム表面で観察したときに同心円状の多層構造にするためには、次の方法により行う。先ずゼラチン溶解液を第１平板と第２平板で挟んだ状態で冷所（４℃）に置きゲル化する。次いでこのゲル化した液膜を、１０〜５０℃の範囲内の所定温度（例えば、４０℃）に保った第１恒温槽中において、化学架橋剤を含む水溶液に１０〜２０分間浸漬して液膜内のゼラチン溶解液を透析することにより板状又はフィルム状のゲルを調製する。具体的には、化学架橋剤を含む水溶液を貯留した容器を第１恒温槽に入れた状態で、容器内の化学架橋剤水溶液に上記第１平板及び第２平板により挟まれたゲル化した液膜を浸漬することにより板状又はフィルム状のゲルを調製する。次にこの板状又はフィルム状のゲルを化学架橋剤水溶液とともに容器ごと、第１恒温槽より５〜４０℃、好ましくは１０〜２０℃低い温度（例えば、２０℃）に保たれた第２恒温槽に入れ、板状又はフィルム状のゲル内のゼラチン溶解液を１〜５分間透析する。更に上記板状又はフィルム状のゲルを化学架橋剤水溶液とともに容器ごと再び第１恒温槽中に移して、第１恒温槽中において板状又はフィルム状のゲル内のゼラチン溶解液を１〜５分間透析する。このように温度の異なる条件下において板状又はフィルム状のゲルの透析を繰返すことにより、板表面又はフィルム表面で観察したときに同心円状の多層構造を有する板状又はフィルム状の液晶ゲルを形成することができる。なお、板状又はフィルム状ゲルを所定温度の化学架橋剤を含む水溶液に浸漬する工程と、この水溶液から板状又はフィルム状ゲルを取り出して大気中に５〜３０分間放置する工程と、この板状又はフィルム状ゲルを上記水溶液に再び浸漬する工程とを繰返すことにより、板表面又はフィルム表面で観察したときに同心円状の多層構造を有する板状又はフィルム状の液晶ゲルを形成してもよい。
【実施例】
【００３８】
次に本発明の実施例を比較例とともに詳しく説明する。【００３９】
＜実施例１＞
超純水に対して水溶性タンパク質変性体の一つであるブタの表皮由来のゼラチン粉末１０〜３０重量％を溶解することにより、ゼラチン溶解液（高分子溶解液）を調製した。このゼラチン溶解液を直径６ｍｍ、１６ｍｍ、２０ｍｍ及び２５ｍｍの４種類のセルロース製透析チューブにそれぞれ注入した後、各チューブを密封し冷所（４℃）に５分間静置した後、２５重量％のグルタルアルデヒド溶液（化学架橋剤を含む水溶液）に浸して室温にて透析を２４時間行った。【００４０】
＜比較例１＞
透析チューブにゼラチン溶解液を充填する工程までは、実施例１と同一条件で調製し、化学架橋剤水溶液の変わりに２価及び３価の金属カチオンを含む水溶液を用いて透析チューブ内のゼラチン溶解液を２４時間透析した。【００４１】
＜比較試験１及び評価＞
実施例１及び比較例１のチューブを観察した。比較例１では、ゼラチンからなる液晶ゲルは形成されず、また高温に暖めると容易にゾル化した。これに対し、実施例１では、チューブの内側にゲル強度の大きい、４種類の異なる直径の円柱状ゲルが形成された。この際、元の透析チューブの直径と比較してどの円柱状ゲルも１０％程度収縮した。実施例１のゲルをチューブから取り出し観察すると、ゲルの中心部は中実であった。これらのゲルを長手方向に垂直な方向に輪切りにし、偏光レンズを用いてクロスニコルの下、観察を行うと、分子が長手方向に配向した液晶構造が存在することが確認された。このようなゼラチン液晶ゲルからなるゲルチューブは透析チューブのサイズによらず作製できることが判った。【００４２】
＜実施例２＞
水に水溶性タンパク質の一つであるブタの表皮由来のゼラチン粉末１０重量％を溶解することにより、ゼラチン溶解液を調製した。ガラス基板を用意し、このガラス基板の上面に上記ゼラチン溶解液を滴下し、厚さ０．１２〜０．１７ｍｍ、直径１２ｍｍの円盤状のカバーガラスを液滴に被せた。これによりガラス基板とカバーガラスの間に厚さ約１ｍｍの液膜が形成された。一方、化学架橋剤を含む凝固液として、濃度１０％のエチレングリコールジグリジシルエーテルを含む水溶液を用意し、このエチレングリコールジグリジシルエーテルに、カバーガラスが液滴に被せられたガラス基板を浸漬して室温にて透析を２４時間行った。【００４３】
＜実施例３＞
化学架橋剤を含む凝固液として濃度３０重量％のエチレングリコールジグリジシルエーテルを含む水溶液を用いたこと以外は、実施例２と同様にして透析を行った。【００４４】
＜実施例４＞
化学架橋剤を含む凝固液として濃度４０重量％のエチレングリコールジグリジシルエーテルを含む水溶液を用いたこと以外は、実施例２と同様にして透析を行った。【００４５】
＜実施例５＞
化学架橋剤を含む凝固液として濃度５０重量％のエチレングリコールジグリジシルエーテルを含む水溶液を用いたこと以外は、実施例２と同様にして透析を行った。【００４６】
＜実施例６＞
ゼラチン濃度を２０重量％としたこと以外は、実施例２と同様にして透析を行った。【００４７】
＜実施例７＞
ゼラチン濃度を２０重量％とし、化学架橋剤を含む凝固液として濃度３０重量％のエチレングリコールジグリジシルエーテルを含む水溶液を用いたこと以外は、実施例２と同様にして透析を行った。【００４８】
＜実施例８＞
ゼラチン濃度を２０重量％とし、化学架橋剤を含む凝固液として濃度４０重量％のエチレングリコールジグリジシルエーテルを含む水溶液を用いたこと以外は、実施例２と同様にして透析を行った。【００４９】
＜実施例９＞
ゼラチン濃度を２０重量％とし、化学架橋剤を含む凝固液として濃度５０重量％のエチレングリコールジグリジシルエーテルを含む水溶液を用いたこと以外は、実施例２と同様にして透析を行った。【００５０】
＜実施例１０＞
ゼラチン濃度を３０重量％としたこと以外は、実施例２と同様にして透析を行った。【００５１】
＜実施例１１＞
ゼラチン濃度を３０重量％とし、化学架橋剤を含む凝固液として濃度３０重量％のエチレングリコールジグリジシルエーテルを含む水溶液を用いたこと以外は、実施例２と同様にして透析を行った。【００５２】
＜実施例１２＞
ゼラチン濃度を３０重量％とし、化学架橋剤を含む凝固液として濃度４０重量％のエチレングリコールジグリジシルエーテルを含む水溶液を用いたこと以外は、実施例２と同様にして透析を行った。【００５３】
＜実施例１３＞
ゼラチン濃度を３０重量％とし、化学架橋剤を含む凝固液として濃度５０重量％のエチレングリコールジグリジシルエーテルを含む水溶液を用いたこと以外は、実施例２と同様にして透析を行った。【００５４】
＜比較例２〜５＞
ゼラチン濃度をそれぞれ０．１重量％としたこと以外は、実施例２〜５と同様にして透析をそれぞれ行った。【００５５】
＜比較試験２及び評価＞
実施例２〜１３及び比較例２〜５の透析を行った後に、ガラス基板とカバーガラスの間の液膜の状態を観察した。その結果を表１に示す。【００５６】
表１から明らかなように、比較例２〜１３では、ガラス基板とカバーガラスの間の液膜にゲル化は起こらず、ゾルのままであった。また比較例１４〜１７では、化学架橋剤を含む凝固液中においてゼラチン溶解液は元の液膜の形状を保持することができず溶解してしまい液晶ゲルは形成されなかった。これらに対し、実施例２〜１３では、ガラス基板とカバーガラスの間の液膜の側面において、ゼラチンとエチレングリコールジグリジシルエーテルとの反応により、膜が形成された。この膜が半透膜の役割を果たし、引き続いてこの半透膜を通したエチレングリコールジグリジシルエーテルの拡散により、ガラス基板とカバーガラスの間に水に対して不溶なフィルムが形成された。カバーガラスを取り除くと、ガラス基板上に厚さ１ｍｍかつ直径１２ｍｍの円盤状のフィルムが得られた。実施例２〜１３の全てのフィルムを偏光板を用いてクロスニコルの条件の下で観察したところ、全てのフィルムが液晶構造を持つことが確認された。【００５７】
【表１】
2007111232.tif 000003
【００５８】
＜実施例１４＞
１０ｍＭ（ミリモル）のリン酸ナトリウムと０．６Ｍの塩化カリウム塩を含む水に水溶性タンパク質であるミオシンを３０ｍｇ／ｍｌとなるように溶解することにより、ミオシン溶解液を調製した。このミオシン溶解液を厚さ０．１２〜０．１７ｍｍかつ直径１８ｍｍの２枚のカバーガラスの間に挟み、ミオシン溶解液の液膜を形成し、これを２５重量％のグルタルアルデヒド（化学架橋剤）を含む凝固液（水溶液）２０ｍｌに浸漬して室温にて透析を２４時間行った。【００５９】
＜比較例６＞
塩化カリウム塩の濃度を０．１２Ｍとしたこと以外は、実施例１４と同様にして透析を行った。【００６０】
＜比較試験３及び評価＞
実施例１４及び比較例６の透析を行った後に、２枚のカバーガラスの間の液膜の状態を観察した。その結果を表２に示す。【００６１】
【表２】
2007111232.tif 000004
【００６２】
表２から明らかなように、比較例６では、液晶ゲルが形成されなかったのに対し、実施例１４では、液晶ゲルが形成された。【００６３】
＜比較試験４及び評価＞
実施例３、４、７、８、１１及び１２の液晶ゲルから得られた液晶の光学特性の一つである複屈折率Δｎの液膜中心からの距離による変化を図５に示す複屈折測定装置１０を用いて測定した。その結果を図３及び図４に示す。なお、上記複屈折測定装置１０は、図５に示すように、Ｈｅ−Ｎｅレーザを発光するレーザ発光手段１１と、このレーザを受けるフォトダイオード１２と、フォトダイオード１２の受けたレーザをカウントするフォトンカウンタ１３とを備える。レーザ発光手段１１とフォトダイオード１２との間には、レーザ発光手段１１側からフォトダイオード１２に向って順に、第１レンズ２１、第１ピンホール板３１、液晶ゲルのサンプル１４、第２ピンホール板３２、ベレック・コンペンセータ１６（Berek−compensator）、偏光板１７及び第２レンズ２２が直列に配設される。【００６４】
図３及び図４から、確かに上記実施例のゲルが配向した構造を持つことが判った。またゼラチン及び化学架橋剤の濃度を調整することにより、光学物性を目的の用途に対して最適化することが可能であることが判った。上述のことから、微細な加工技術を用いずに自己組織化現象という手軽な手法で、配向した構造を持ち、かつその配向度が制御されたゲルを作ることが可能となる。なお、この制御された配向度勾配を持つゲルを積極的に使用することにより、従来の無勾配の材料のみの表示機器とは異なった利点を有する表示機器、即ち制御された配向度勾配を持つ材料を用いた表示機器を開発できる可能性がある。【００６５】
＜実施例１５＞
先ずサケの白子由来のＤＮＡを２０ｍＭの四ほう酸ナトリウム水溶液に溶かして１０重量％のＤＮＡ水溶液を調製し、ブタの表皮由来のゼラチンを２０ｍＭの四ほう酸ナトリウム水溶液に溶かして１０重量％のゼラチン水溶液を調製した。上記ＤＮＡ水溶液とゼラチン水溶液を等量ずつ４０℃で混合し、５重量％のＤＮＡと５重量％のゼラチンを含む混合水溶液を調製した。次にこの混合水溶液を４０℃で完全にゾル化し、これを直径１２ｍｍの２枚の円形カバーガラスで挟んだ後、４℃の冷蔵庫の中に１時間放置して、十分に物理ゲル化させた。これらのカバーガラスの間にゲルの薄膜をそれぞれ形成した。このゲルの薄膜を、化学架橋剤である濃度２５重量％のグルタルアルデヒド水溶液に浸漬して一晩放置することにより、ゲルの薄膜を化学架橋剤で液晶ゲル化させた。この液晶ゲル化は１０℃の恒温槽中で行った。更に上記液晶ゲルの薄膜に超純水を５回ほど流して、液晶ゲルの薄膜から余分な架橋剤を取り除いた。この液晶ゲルの薄膜を実施例１５とした。【００６６】
＜実施例１６＞
実施例１５の液晶ゲルの薄膜を４０℃の超純水中において半日間温めた。この液晶ゲルの薄膜を実施例１６とした。【００６７】
＜比較例７＞
上記実施例１５と同様にして、２枚のカバーガラスの間にゲルの薄膜を形成し、このゲルの薄膜を、金属塩である２００ｍＭの塩化アルミニウム水溶液中に浸漬して一晩放置することにより、ゲルの薄膜を金属カチオンで液晶ゲル化させた。この液晶ゲル化は１０℃の恒温槽中で行った。更に上記液晶ゲルの薄膜に超純水を５回ほど流して、液晶ゲルの薄膜から余分な金属塩を取り除いた。この液晶ゲルの薄膜を比較例７とした。【００６８】
＜比較例８＞
比較例７の液晶ゲルの薄膜を４０℃の超純水中において半日間温めた。この液晶ゲルの薄膜を比較例８とした。【００６９】
＜比較試験５及び評価＞
上記実施例１５及び１６と比較例７及び８の液晶ゲルの薄膜をカバーガラスから外し、スライドガラスの上に載せて押込み式の弾性率測定器により、応力−ひずみ曲線をそれぞれ測定した。これらの結果を図６〜図９に示す。【００７０】
図６から明らかなように、金属カチオンで液晶ゲル化させた比較例７の液晶ゲルの薄膜の方が、化学架橋剤で液晶ゲル化させた実施例１５の液晶ゲルの薄膜より大きな弾性率を持っていることが分った。また比較例７の液晶ゲルの薄膜は、測定後プローブを取り除いたときにひずみが残留したけれども、実施例１５の液晶ゲルの薄膜は、測定後プローブを取り除いたときに元の体積まで戻った。このことから金属カチオンで液晶ゲル化させた比較例７の液晶ゲルの薄膜は硬いけれどもひずみが残留し易いという性質を有し、化学架橋剤で液晶ゲル化させた実施例１５の液晶ゲルの薄膜は柔らかいけれどもひずみが残留し難いという性質を有することが分った。【００７１】
一方、金属カチオンで液晶ゲル化させた液晶ゲルの薄膜を４０℃で温めて得られた比較例８の液晶ゲルの薄膜では、その体積がおよそ５０％収縮することが分った。また比較例８の液晶ゲルの薄膜は、温める前の比較例７の液晶ゲルの薄膜よりも硬くなり（図７及び図９）、僅かなひずみを与えるだけで、ひずみが残留することが分った。従って、比較例８の液晶ゲルの薄膜は、温められたことにより硬くなり、変形が残留し易くなったことが分った。一方、化学架橋剤で液晶ゲル化させた液晶ゲルの薄膜を４０℃で温めて得られた実施例１６の液晶ゲルの薄膜では、その体積が２０％膨張することが分った。また実施例１６の液晶ゲルの薄膜では、小さなひずみを与えた場合、応力とひずみの関係が温める前の実施例１５の液晶ゲルの薄膜と殆ど変らなかったけれども、大きなひずみを与えると、応力とひずみの関係が温める前の実施例１５の液晶ゲルの薄膜と異なり、非線形性が現れてひずみが小さくなることが分った（図７及び図８）。更にこの非線形性が現れるひずみを与えたときとほぼ同時に、ひずみを与えていた部分付近のゲルにヒビ割れが生じた。従って、温められた実施例１６の液晶ゲルの薄膜では、薄膜の硬さは殆ど変化しないけれども、ひずみが残留し易くなったことが分った。【００７２】
上述のことから、大きな変形が加わるような条件下では、金属イオンで液晶ゲル化させた比較例７の液晶ゲルの薄膜を使用することはあまり望ましくなく、化学架橋剤で液晶ゲル化させた実施例１５の液晶ゲルの薄膜を使用することが適していると考えられる。【００７３】
＜実施例１７＞
先ずサケの白子由来のＤＮＡをほう酸及び水酸化ナトリウムを含む水溶液（ｐＨ＝１１）に溶かして２０重量％のＤＮＡ水溶液を調製し、液状のエチレングリコールジグリシジルエーテル（以下、ＥＧＤＥという）をホウ酸及び水酸化ナトリウムを含む水溶液（ｐＨ＝１１）に溶かして５０重量％のＥＧＤＥ水溶液を調製した。次に直径約８ｍｍの透析チューブにＤＮＡ水溶液を充填し、これを、４５℃に保ったＥＧＤＥ水溶液（化学架橋剤水溶液）中に透析して液晶ゲル化を誘起した。この液晶ゲルを実施例１７とした。【００７４】
＜実施例１８＞
実施例１７の液晶ゲルを４０℃の水溶液中に３時間浸漬した。この液晶ゲルを実施例１８とした。【００７５】
＜比較試験６及び評価＞
実施例１７の液晶ゲルをクロスニコル下で観察した。その結果を図１０に示す。図１０から明らかなように、実施例１７の液晶ゲルは、あまりきれいではないけれども、液晶化したことが分った。また実施例１７の液晶ゲルを４０℃の水溶液中に浸漬して得られた実施例１８の液晶ゲルは、溶けずにゲル化しており、クロスニコル下で観察すると、液晶構造を残していることが分った。これらのことから、ＤＮＡの液晶ゲルを化学架橋剤であるＥＧＤＥを用いて調製できることが分った。なお、上記実施例１７の液晶ゲルは最適な条件で調製したものとはいえず、あまりきれいな液晶ゲルを調製するに至らなかった。しかし、ＤＮＡ濃度、ＥＧＤＥ濃度、反応温度などのパラメータを最適化していくことにより、きれいな液晶ゲルを調製できるものと予測される。【００７６】
＜実施例１９＞
水に水溶性タンパク質の一つであるブタの表皮由来のゼラチン粉末１０重量％を溶解することにより、ゼラチンを含むゼラチン溶解液を調製した。上記ゼラチン溶解液を、厚さ０．１２〜０．１７ｍｍ、直径１２ｍｍの２枚の円盤状のカバーガラスの間に挟み、厚さ１．５mmのゼラチン溶解液の薄膜を調製した。このゼラチン溶解液の薄膜を冷所中に１０分間置くことで物理ゲル化させた。一方、化学架橋剤を含む凝固液として、濃度２５％のグルタルアルデヒドを含む水溶液を用意し、このグルタルアルデヒド水溶液に、上記ゼラチン物理ゲルの薄膜を浸漬し、１０℃に温度を保って２４時間透析して液晶ゲル化を行った。上記の方法により、ゼラチン液晶ゲルを調製した。このゼラチン液晶ゲルを、４０℃の超純水中に浸漬することで未反応のグルタルアルデヒドを液晶ゲル中より除去した。この洗浄後のゼラチン液晶ゲルを９９．８％の純度のメタノール中に浸漬した。このゼラチン液晶ゲルを実施例１９とした。【００７７】
＜実施例２０＞
実施例１９と同様にして調整し、更に未反応のグルタルアルデヒドを液晶ゲル中より除去したゼラチン液晶ゲルを９９．５％の純度のエタノール中に浸漬した。このゼラチン液晶ゲルを実施例２０とした。【００７８】
＜実施例２１＞
実施例１９と同様にして調整し、更に未反応のグルタルアルデヒドを液晶ゲル中より除去したゼラチン液晶ゲルを９９．５％の純度の２−プロパノール中に浸漬した。このゼラチン液晶ゲルを実施例２１とした。【００７９】
＜比較例９＞
実施例１９の工程で調製されたゼラチン物理ゲルの薄膜をエタノール中に浸漬した。このゼラチン物理ゲルを比較例９とした。【００８０】
＜比較試験７及び評価＞
実施例１９〜実施例２１及び比較例９の自然光とクロスニコルの下で観察した写真を図１１に示す。図１１から明らかなように、実施例１９〜実施例２１のゼラチン液晶ゲルでは、アルコールで溶媒置換した場合においても、溶媒置換前よりも強い光学異方性を持っていることが明らかに見えるようになった。一方、比較例９の液晶ゲルは溶媒置換後、ゼラチンゲルが著しく白濁し、実施例１９〜実施例２１のゼラチン液晶ゲルのような規則的な光学異方性を見ることができなかった。また実施例１９〜実施例２１の溶媒置換後のゼラチン液晶ゲルの複屈折率を溶媒置換前の複屈折率と比較した。その結果を図１２に示す。図１２から明らかなように、溶媒置換後のゼラチン液晶ゲルの複屈折率Δｎは、溶媒置換前よりも向上していることがわかった。【００８１】
＜比較試験８及び評価＞
実施例１９〜実施例２１の溶媒置換前のゼラチン液晶ゲルのヤング率と溶媒置換後のゼラチン液晶ゲルのヤング率を比較した。その結果を図１３に示す。図１３から明らかなように、溶媒置換後のゼラチン液晶ゲルのヤング率の値は、溶媒置換前よりも大きいことがわかった。【００８２】
以上の比較試験及び評価の結果より、化学架橋剤で液晶ゲル化させたゼラチン液晶ゲルの複屈折率及びヤング率を、膨潤している溶媒を別の溶媒へ置換することによって制御可能であることがわかった。このような液晶ゲルの後処理による物性の制御は、金属イオンなどで液晶ゲル化させた液晶ゲルでは不可能であった技術である。【００８３】
＜実施例２２＞
水に水溶性タンパク質の一つであるブタの表皮由来のゼラチン粉末２０重量％を溶解することにより、ゼラチンを含むゼラチン溶解液を調製した。上記ゼラチン溶解液を、厚さ０．１２〜０．１７ｍｍ、直径１２ｍｍの２枚の円盤状のカバーガラスの間に挟み、厚さ１．５mmのゼラチン溶解液の薄膜を調製した。このゼラチン溶解液の薄膜を冷所中に１０分間置くことで物理ゲル化させた。このゼラチンゲルの薄膜を１０℃に保たれた恒温槽中に置かれた濃度２５％のグルタルアルデヒド水溶液中に、２０分間浸漬して透析した。次に上記のサンプルを４０℃の恒温槽へと移した。以下、１０℃、４０℃、１０℃、４０℃とグルタルアルデヒド水溶液へゼラチンゲルの薄膜を浸漬させて透析する際の温度を交互に変化させた。【００８４】
＜比較例１０＞
実施例２２においてグルタルアルデヒド水溶液中にゼラチンゲルの薄膜を浸漬させて透析するときの温度を１０℃に保ったまま変化させないで液晶ゲル化させた。【００８５】
＜比較試験９及び評価＞
実施例２２及び比較例１０によって調製されたゼラチンゲルをクロスニコルの下で観察した写真を図１４に示した。実施例２２で調製されたゼラチン液晶ゲルは多層構造を持つのに対して、比較例１０で調製されたゼラチン液晶ゲルは２層しか層構造を持たなかった。
【産業上の利用可能性】
【００８６】
本出願人が出願した金属カチオン水溶液中での透析又は浸漬によって調製される液晶ゲルがイオンと高分子の間の物理的な結合で形成されていたのに対し、本発明によって提供される液晶ゲルは化学架橋剤と高分子の間の共有結合で形成されている点が新規な点である。従って、適当なポリマーと化学架橋剤の組合せを考案することで、様々な液晶ゲルを調製することが可能になった。例えば、主鎖型液晶製ポリマーを本発明の液晶ゲルの製造方法で形成することによって、複屈折勾配を持つ表示機器を容易に製造することが可能である。
【図１】
2007111232.tif 000005
【図３】
2007111232.tif 000006
【図４】
2007111232.tif 000007
【図５】
2007111232.tif 000008
【図６】
2007111232.tif 000009
【図７】
2007111232.tif 000010
【図８】
2007111232.tif 000011
【図９】
2007111232.tif 000012
【図１２】
2007111232.tif 000013
【図１３】
2007111232.tif 000014
【図２】
2007111232.tif 000015
【図１０】
2007111232.tif 000016
【図１１】
2007111232.tif 000017
【図１４】
2007111232.tif 000018
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
水又は塩を含む水溶液に水溶性高分子を溶解して水溶性高分子溶解液を調製する工程と、
前記高分子溶解液を化学架橋剤を含む水溶液中で透析し、これにより、水溶性高分子を主成分とする、液晶構造を有するゲルを得る工程と
を含むゲルの製造方法であって、
前記水溶性高分子が、水溶性生体高分子とこの水溶性生体高分子の誘導体と水溶性合成高分子とからなる群より選ばれた１種又は２種以上の高分子であり、前記水溶性生体高分子が核酸、多糖類、タンパク質、変性タンパク質及びポリアミノ酸からなる群より選ばれた１種又は２種以上の高分子であり、前記水溶性合成高分子がポリビニルアルコール、ポリエチレングリコール、ポリアクリル酸及びポリスチレンスルホン酸からなる群より選ばれた１種又は２種以上の高分子であり、
前記化学架橋剤が、ホルムアルデヒド、グルタルアルデヒド、エチレングリコールジグリジシルエーテル及びエピクロロヒドリンからなる群より選ばれた１種又は２種以上であり、
前記液晶構造を有するゲルを得る工程が、
前記高分子溶解液を半透膜からなる透析チューブに充填して密封する工程と、
所定温度に保持された第１恒温槽中において前記高分子溶解液が充填されたチューブを前記化学架橋剤を含む水溶液中に浸漬して前記チューブ内の高分子溶解液を透析した後に、前記第１恒温槽より低い温度に保持された第２恒温槽中に前記チューブを前記水溶液とともに移して、前記第２恒温槽中において前記チューブ内の高分子溶解液を透析し、更に前記チューブを前記水溶液とともに再び前記第１恒温槽中に移して、前記第１恒温槽中において前記チューブ内の高分子溶解液を透析することを繰返すことにより、チューブ長手方向に垂直な断面で観察したときに同心円状の多層構造を有する円筒状のゲルを前記チューブ内に形成する工程と、
前記ゲルを前記チューブより取り出して水洗することにより、中実な円柱状又は円柱中心部をくりぬいた円筒状のゲルを得る工程と
を含むことを特徴とするゲルの製造方法。
【請求項７】
（削除）
【請求項８】
（削除）
【請求項９】
水又は塩を含む水溶液に水溶性高分子を溶解して水溶性高分子溶解液を調製する工程と、
前記高分子溶解液を化学架橋剤を含む水溶液中で透析し、これにより、水溶性高分子を主成分とする、液晶構造を有するゲルを得る工程と
を含むゲルの製造方法であって、
前記水溶性高分子が、水溶性生体高分子とこの水溶性生体高分子の誘導体と水溶性合成高分子とからなる群より選ばれた１種又は２種以上の高分子であり、前記水溶性生体高分子が核酸、多糖類、タンパク質、変性タンパク質及びポリアミノ酸からなる群より選ばれた１種又は２種以上の高分子であり、前記水溶性合成高分子がポリビニルアルコール、ポリエチレングリコール、ポリアクリル酸及びポリスチレンスルホン酸からなる群より選ばれた１種又は２種以上の高分子であり、
前記化学架橋剤が、ホルムアルデヒド、グルタルアルデヒド、エチレングリコールジグリジシルエーテル及びエピクロロヒドリンからなる群より選ばれた１種又は２種以上であり、
前記液晶構造を有するゲルを得る工程が、
所定温度に保持された第１恒温槽中において前記化学架橋剤を含む水溶液中に前記高分子溶解液をシリンジ、ノズル又はマイクロピペットにより滴下して液滴全周囲に半透膜を形成することにより球状のゲルを形成する工程と、
前記第１恒温槽より低い温度に保持された第２恒温槽中に前記球状のゲルを前記水溶液とともに移して、前記第２恒温槽中において前記球状のゲル内の高分子溶解液を透析した後に、前記球状のゲルを前記水溶液とともに再び前記第１恒温槽中に移して、前記第１恒温槽中において前記球状のゲル内の高分子溶解液を透析することを繰返すことにより、直径断面で観察したときに同心円状の多層構造を有する球状のゲルを形成する工程と
を含むことを特徴とするゲルの製造方法。
【請求項１０】
（削除）
【請求項１１】
（削除）
【請求項１２】
水又は塩を含む水溶液に水溶性高分子を溶解して水溶性高分子溶解液を調製する工程と、
前記高分子溶解液を化学架橋剤を含む水溶液中で透析し、これにより、水溶性高分子を主成分とする、液晶構造を有するゲルを得る工程と
を含むゲルの製造方法であって、
前記水溶性高分子が、水溶性生体高分子とこの水溶性生体高分子の誘導体と水溶性合成高分子とからなる群より選ばれた１種又は２種以上の高分子であり、前記水溶性生体高分子が核酸、多糖類、タンパク質、変性タンパク質及びポリアミノ酸からなる群より選ばれた１種又は２種以上の高分子であり、前記水溶性合成高分子がポリビニルアルコール、ポリエチレングリコール、ポリアクリル酸及びポリスチレンスルホン酸からなる群より選ばれた１種又は２種以上の高分子であり、
前記化学架橋剤が、ホルムアルデヒド、グルタルアルデヒド、エチレングリコールジグリジシルエーテル及びエピクロロヒドリンからなる群より選ばれた１種又は２種以上であり、
前記液晶構造を有するゲルを得る工程が、
前記高分子溶解液を第１平板上に滴下した後、別の第２平板を被せて滴下した高分子溶解液を平坦化する工程と、
所定温度に保持された第１恒温槽中において前記第１平板及び第２平板の間に挟まれた高分子溶解液を前記化学架橋剤を含む水溶液中に浸漬して前記高分子溶解液の前記第１平板及び第２平板に被覆されない部分に半透膜を形成することにより板状又はフィルム状のゲルを形成した後に、前記第１恒温槽より低い温度に保持された第２恒温槽中に前記板状又はフィルム状のゲルを前記水溶液とともに移して、前記第２恒温槽中において前記板状又はフィルム状のゲル内の高分子溶解液を透析し、更に前記板状又はフィルム状のゲルを前記水溶液とともに再び前記第１恒温槽中に移して、前記第１恒温槽中において前記板状又はフィルム状のゲル内の高分子溶解液を透析することを繰返すことにより、板表面又はフィルム表面で観察したときに同心円状の多層構造を有し各層において中心から高分子が放射状に配向した板状又はフィルム状のゲルを前記第１平板及び第２平板の間に形成する工程と、
前記ゲルを前記第１及び第２平板より取り出して水洗することにより板状又はフィルム状のゲルを得る工程と
を含むことを特徴とするゲルの製造方法。
【請求項１３】
（削除）
【請求項１４】
（削除）
【請求項１５】
水又は塩を含む水溶液に水溶性高分子を溶解して水溶性高分子溶解液を調製する工程と、
前記高分子溶解液を化学架橋剤を含む水溶液中で透析し、これにより、水溶性高分子を主成分とする、液晶構造を有するゲルを得る工程と
を含むゲルの製造方法であって、
前記水溶性高分子が、水溶性生体高分子とこの水溶性生体高分子の誘導体と水溶性合成高分子とからなる群より選ばれた１種又は２種以上の高分子であり、前記水溶性生体高分子が核酸、多糖類、タンパク質、変性タンパク質及びポリアミノ酸からなる群より選ばれた１種又は２種以上の高分子であり、前記水溶性合成高分子がポリビニルアルコール、ポリエチレングリコール、ポリアクリル酸及びポリスチレンスルホン酸からなる群より選ばれた１種又は２種以上の高分子であり、
前記化学架橋剤が、ホルムアルデヒド、グルタルアルデヒド、エチレングリコールジグリジシルエーテル及びエピクロロヒドリンからなる群より選ばれた１種又は２種以上であり、
前記液晶構造を有するゲルを得る工程が、
所定温度に保持された第１恒温槽中において前記高分子溶解液をシリンジ又はノズルにより前記化学架橋剤を含む水溶液中に押出して前記水溶液中で棒状又は繊維状全周囲に半透膜を形成することにより棒状又は繊維状のゲルを形成する工程と、
前記第１恒温槽より低い温度に保持された第２恒温槽中に前記棒状又は繊維状のゲルを前記水溶液とともに移して、前記第２恒温槽中において前記棒状又は繊維状のゲル内の高分子溶解液を透析した後に、前記棒状又は繊維状のゲルを前記水溶液とともに再び前記第１恒温槽中に移して、前記第１恒温槽中において前記棒状又は繊維状のゲル内の高分子溶解液を透析することを繰返すことにより、長手方向に垂直な断面で観察したときに同心円状の多層構造を有する棒状又は繊維状のゲルを形成する工程と、
前記ゲルを前記水溶液より取り出して水洗することにより、中実又は中空の棒状又は繊維状のゲルを得る工程と
を含むことを特徴とするゲルの製造方法。
【請求項１６】
化学架橋剤を含む水溶液中の化学架橋剤の濃度が０．１重量％以上かつ飽和濃度以下である請求項６、９、１２ないし１５いずれか１項に記載のゲルの製造方法。
【請求項１７】
（削除）
【請求項１８】
請求項６、９、１２、１５ないし１６いずれか１項に記載の方法により製造され、水溶性高分子からなる円筒状、球状、板状、フィルム状、棒状又は繊維状の液晶構造を有するゲル。
【請求項１９】
（削除）
【請求項２０】
タンパク質を含むとき、前記タンパク質がミオシン、ゼラチン又はコラーゲンであり、多糖類がカードラン又はキトサンであり、核酸がＤＮＡ又はＲＮＡである請求項１８記載の液晶構造を有するゲル。
【請求項２１】
円筒状、棒状又は繊維状に形成され、長手方向に垂直な断面で観察したときに中心から高分子が放射状に配向した請求項１８記載の液晶構造を有するゲル。
【請求項２２】
長手方向に垂直な断面で観察したときに同心円状の多層構造を有する請求項２１記載の液晶構造を有するゲル。
【請求項２３】
球状に形成され、直径断面で観察したときに中心から高分子が放射状に配向した請求項１８記載の液晶構造を有するゲル。
【請求項２４】
直径断面で観察したときに同心円状の多層構造を有する請求項２３記載の液晶構造を有するゲル。
【請求項２５】
板状又はフィルム状に形成され、板表面又はフィルム表面で観察したときに中心から高分子が放射状に配向した請求項１８記載の液晶構造を有するゲル。
【請求項２６】
板表面又はフィルム表面で観察したときに同心円状の多層構造を有する請求項２５記載の液晶構造を有するゲル。
【請求項２７】
タンパク質を含むとき、前記タンパク質がミオシン、ゼラチン又はコラーゲンであり、多糖類がカードラン又はキトサンであり、核酸がＤＮＡ又はＲＮＡである請求項６、９、１２又は１５いずれか１項に記載のゲルの製造方法。
【手続補正２】
【補正対象書類名】明細書
【補正対象項目名】０００２
【補正方法】変更
【補正の内容】
【０００２】
の応用が期待されている。
［０００５］
特許文献１：特開２００１−８１０９８（特許請求の範囲、［００１９］［００２２］）
発明の開示
発明が解決しようとする課題
［０００６］
しかし、上記従来の特許文献１に記載された紫外線照射による水不溶性ＤＮＡ架橋体の製造方法では、紫外線を用いてＤＮＡを架橋反応させるために、ＤＮＡに長時間紫外線を照射する必要があり、大量生産に適しない問題点があった。またこの方法は、本発明のような光学特性のある高分子自体がゲル化機能と液晶形成機能を併せ持つように液晶ゲルを製造するものではない。
［０００７］
また、本出願人の出願した上記液晶ゲルの製造方法では、金属イオンと高分子の間のクーロン力や水素結合などの物理結合に起因する物理ゲルであると考えられるため、水中に長期間保持すると、金属イオンの溶出によって、弾性率や複屈折などの物性が低下するおそれがある。
［０００８］
本発明の第１の目的は、水溶性高分子自体がゲル化機能と液晶形成機能を併せ持ち、光学特性のある種々の水溶性高分子を主成分とする水に不溶な液晶ゲルの製造方法及びその液晶ゲルを提供することにある。
［０００９］
本発明の第２の目的は、高分子溶解液を、化学架橋剤を含む水溶液中に透析又は浸漬することにより、外部環境に対して比較的安定な液晶物性及び力学物性を得ることができる液晶ゲルの製造方法及びその液晶ゲルを提供することにある。
［００１０］
本発明の第３の目的は、従来の技術では成し得なかった高分子の化学架橋剤を用いた液晶ゲル化を可能とし、水溶性高分子を主成分とする液晶ゲルを安価にかつ量産可能に製造できる液晶ゲルの製造方法及びその液晶ゲルを提供することにある。
課題を解決するための手段
［００１１］
請求項６に係る発明は、水又は塩を含む水溶液に水溶性高分子を溶解して水溶性高分子溶解液を調製する工程と、前記高分子溶解液を化学架橋剤を含む水溶液中で透析し、これにより、水溶性高分子を主成分とする、液晶構造を有するゲルを得る工程とを含むゲルの製造方法であって、水溶性高分子が、水溶性生体高分子とこの水溶性生体高分子の誘導体と水溶性合成高分子とからなる群より選ばれた１種又は２種以上の高分子であり、水溶性生体高分子が核酸、多糖類、タンパク質、変性タンパク質及びポリアミノ酸からなる群より選ばれた１種又は２種以上の高分子であり、水溶性合成高分子がポリビニルアルコール、ポリエチレングリコール、ポリアクリル酸及びポリスチレンスルホン酸からなる群より選ばれた１種又は２種以上の高分子であり、化学架橋剤が、ホルムアルデヒド、グルタルアルデヒド、エチレングリコールジグリジシルエーテル及びエピクロロヒドリンからなる群より選ばれた１種又は２種以上であり、液晶構造を有するゲルを得る工程が、高分子溶解液を半透膜からなる透析チューブに充填して密封する工程と、所定温度に保持された第１恒温槽中において高分子溶解液が充填されたチューブを化学架橋剤を含む水溶液中に浸漬してチューブ内の高分子溶解液を透析した後に、第１恒温槽より低い温度に保持された第２恒温槽中にチューブを上記水溶液とともに移して、第２恒温槽中においてチューブ内の高分子溶解液を透析し、更にチューブを上記水溶液とともに再び第１恒温槽中に移して、第１恒温槽中においてチューブ内の高分子溶解液を透析することを繰返すことにより、チューブ長手方向に垂直な断面で観察したときに同心円状の多層構造を有する円筒状のゲルをチューブ内に形成する工程と、上記ゲルをチューブより取り出して水洗することにより、中実な円柱状又は円柱中心部をくりぬいた円筒状のゲルを得る工程とを含むことを特徴とするゲルの製造方法である。
［００１２］
本発明における「液晶ゲル」とは、水溶性高分子の凝集状態が液晶であるとともに
【手続補正３】
【補正対象書類名】明細書
【補正対象項目名】０００３
【補正方法】変更
【補正の内容】
【０００３】
ゲルであるものをいう。
［００１３］
請求項１８に係る発明は、請求項６、９、１２ないし１５いずれか１項に記載の方法により製造され、水溶性高分子からなる円筒状、球状、板状、フィルム状、棒状又は繊維状の液晶構造を有するゲルである。
発明の効果
［００１４］
本願請求項６に係る液晶ゲルの製造方法では、水又は塩の水溶液に水溶性高分子を溶解して水溶性高分子溶解液を調製し、この高分子溶解液を化学架橋剤を含む水溶液中で透析することにより、円筒状に液晶ゲルが形成される。この液晶ゲルは水に不溶性であって、高分子自体がゲル化機能と液晶形成機能を併せ持つ特徴を有する。
［００１５］
製造時に塩の濃度、水溶性高分子の濃度、化学架橋剤の濃度を変えることにより、上記液晶ゲルにおいて力学物性及び光学特性を制御することができる。また高分子溶解液を化学架橋剤を含む水溶液中で透析するという簡単な操作で、水に不溶な液晶ゲルが得られる。この方法は量産に適する特長があるとともにより広範な高分子への液晶ゲル化技術の応用が可能である。
［００１６］
本願請求項１８に係る水溶性高分子を主成分とする液晶ゲルは、円筒状、球状、板状、フィルム状、棒状又は繊維状に形成され、長手方向に垂直な断面、直径断面又は板表面若しくはフィルム表面で観察したときに中心から高分子が放射状に配向する。第一にこの液晶ゲルは化学反応によって調製される化学ゲルであることから、従来の液晶ゲルで懸念された機械物性や光学物性の低下を防ぐことが可能である。第二にこの液晶ゲルは溶媒を変更することによってその機械物性や光学物性を変化することが従来技術によって調製される液晶ゲルよりも効果的に制御することが可能である。第三に液晶ゲル化を誘起するのに適したポリマーもしくは化学架橋剤をデザインすることで様々な材料を液晶ゲル化することが可能である。
［００１７］
また本出願人が既に出願した液晶ゲル、即ちカードランやＤＮＡなどの高分子水溶液を金属カチオン水溶液中に透析して製造された液晶ゲルはイオン結合性のゲルであるのに対し、本発明の液晶ゲルは共有結合性のゲルであるため、本発明の液晶ゲルでは、液晶ゲルを作ることのできる高分子の範囲が拡がるとともに、丈夫で過酷
【国際調査報告】
2007111232.tif 000019
2007111232.tif 000020
2007111232.tif 000021
2007111232.tif 000022